(57)【要約】【課題】　工業的に簡便な方法で、容易に加工可能な、均一で非粘着性のＴＰＵを製造することができる、経済的に有利な連続的なプロセスを提供する。【解決手段】　本発明は、種々のポリオールをベースとして、改良された加工特性を有する熱可塑的に加工可能なポリウレタンを連続的に製造する複数段階の方法に関し、ａ）プレポリマーＩを、Ａ）少なくとも１つの有機ジイソシアネートを、Ｂ）ポリオール１と反応させることによって生成すること、ｂ）ａ）で得た当該プレポリマーＩを、Ｃ）ポリオール１と異なるポリオール２と反応させ、それにより、プレポリマーIIを生成すること、ｃ）高い剪断エネルギーで作動する高粘度反応器において、ｂ）で生成した当該プレポリマーIIを、Ｄ）鎖延長剤としての少なくとも１つの低分子量ポリオールまたはポリアミンと完全に反応させることを含む。【選択図】なし【特許請求の範囲】
【請求項１】
　＞３０ＭＰａの引張強さ（ＥＮ　ＩＳＯ　５２７−３に従って測定される）を有する、熱可塑的に加工可能なポリウレタンエラストマー（ＴＰＵ）を連続的に製造する複数段階から成る方法であって、
ａ）プレポリマーＩを、
　Ａ）少なくとも１つの有機ジイソシアネートを
　Ｂ）平均で１．８以上３．０以下のツェレウィチノフ活性水素原子、および４５０〜１００００の数平均分子量Ｍｎを有する、ポリオール１と
反応させることによって調製すること、
ｂ）ａ）で調製した当該プレポリマーＩを、
　Ｃ）ポリオール１と異なるポリオール２であって、平均で１．８以上３．０以下のツェレウィチノフ活性水素原子、および６０〜１００００の数平均分子量Ｍｎを有する、ポリオール２と
反応させ、それにより、プレポリマーIIを生成することを含み、反応成分Ａ）、Ｂ）およびＣ）を基準として、ＮＣＯ対ＮＣＯ反応性基の合計の当量比が１．２：１〜１０：１であり、さらに、
ｃ）高い剪断エネルギーで作動する高粘度反応器において、ｂ）で調製した当該プレポリマーIIを、
　Ｄ）平均で１．８以上３．０以下のツェレウィチノフ活性水素原子、および６０〜４００の数平均分子量Ｍｎを有する、鎖延長剤としての少なくとも１つの低分子量ポリオールまたはポリアミンと
完全に反応させること
を含み、
工程ａ）〜ｃ）を、必要に応じてＦ）触媒の存在下で、必要に応じてＥ）ＴＰＵの全重量を基準として０〜２０重量％の別の補助物質および添加剤を添加して、工程ａ）〜ｃ）の全ての反応成分の合計を基準として、ＮＣＯ基対ＮＣＯ反応性基の合計の全当量比が０．９：１〜１．２：１の範囲内にあるように実施する、方法。
【発明の詳細な説明】
【技術分野】
【０００１】
　本発明は、熱可塑的に加工可能（または成形可能な）なポリウレタンを連続的に製造する、複数段階から成る方法に関する。
【背景技術】
【０００２】
　熱可塑性ポリウレタン（ＴＰＵ）は、以前から知られている。それらは、高品質な機械特性と、費用のかからない熱可塑性プラスチックの加工性という既知の利点との組合せのために、工業的に重要である。種々の化学的な助剤（またはビルダー；builder）成分を使用することによって、機械特性に関して広範囲のバリエーションを得ることができる。ＴＰＵの概要、その特性および用途は、例えば、「合成物質（Kunststoffe）」６８（１９７８）の第８１９頁〜第８２５頁、または「生ゴム、ゴム、合成物質（kautschuk，Gummi，Kunststoffe）」３５（１９８２）の第５６８頁〜第５８４頁に示されている。
【０００３】
　ＴＰＵは、線状（または直鎖状）ポリオール（通常、ポリエステルポリオールまたはポリエーテルポリオールである）、有機ジイソシアネート、および短鎖ジオール（即ち、鎖延長剤）から成る。特性の種々の組合せが、ポリオールによって、目的とするように形成され得る。触媒を添加して、生成反応を加速することができる。助剤成分は、所望の特性を得るために、比較的広範なモル比で変化させ得る。適当なポリオール対鎖延長剤のモル比は、１：１〜１：１２であることが判っている。この比は、生成物に、７０のショアＡ硬度〜７５のショアＤ硬度をもたらす。
【０００４】
　熱可塑的に加工可能なポリウレタンエラストマーは、段階的に（例えば、プレポリマー計量供給プロセスによって）、または全ての成分を１つの段階で同時に反応させることによって（例えば、ワンショット計量供給（（または１回計量供給：one-shot metering）プロセスによって）形成することができる。
【０００５】
　ＴＰＵは、連続的に又は不連続的に調製することができる。最もよく知られた製造方法は、ベルト・プロセス（例えば、英国特許出願公開明細書（ＧＢ−Ａ）１０５７０１８号参照）、および押出機プロセス（例えば、独国特許出願公開明細書（ＤＥ−Ａ）１９６４８３４号、同２３０２５６４号、および同２０５９５７０号参照）である。押出機プロセスにおいて、出発物質は計量されて、スクリュー反応器内に入れられ、そこで重付加に付されて、均一なグラニュールの形態に転換される。この押出機プロセスは、比較的単純であるが、混合と反応とが同時に進行するために、この方法で調製される生成物の均質性が多くの用途に関して不適当であるという不都合を有する。加えて、反応スペースが制限され、且つ計量の実現性が制限されるために、種々のポリオールの目的とする用途における可変性が制限される。
【０００６】
　例えば、欧州特許出願公開明細書（ＥＰ−Ａ）０５７１８２８号に記載されている２段階のプロセスであって、押出機の前に、管型反応器（または反応塔）において目的とするようにポリオールおよびジイソシアネートからプレポリマーを生成するプロセスは、改良された加工特性を有するＴＰＵを目的のように且つ制御して製造することに関して、改良をもたらすものであった。ＴＰＵの形成は、次の押出機において、鎖延長剤を添加して、終了させる。したがって、各プロセス段階における最適な条件を基礎として、ＴＰＵは、目的とされ且つ制御された様態で製造され得る。
【０００７】
　しかしながら、多くのエンド・ユーザにとって、ＴＰＵの製造に際して１つだけのポリオールを用いることは、不十分である。ＴＰＵの特性の特定の組合せは、異なるポリオールを同時に使用することによって得ることができる。言及し得る例は、ポリエステルポリオールとポリエーテルポリオールの組合せ、および結果的に得られる利点である。組み込むことができる、特定のリン含有ポリオールを添加することによって、得られるＴＰＵの耐燃性を他の特性に悪影響を及ぼすことなく、改良することができる。
【０００８】
　時には化学的に非常に異なるポリオールを、例えばプレポリマー・プロセスによって、または鎖延長剤とともに例えばワンショット・プロセスによっても、連続的な製造プロセスにおいてジイソシアネートと同時に反応させる場合には、すべての出発物質に対してもはや最適でない反応条件に起因して、粘着性を有する加工性の不十分なＴＰＵが、おそらく生成する。
【０００９】
【特許文献１】英国特許出願公開第１０５７０１８号明細書
【特許文献２】独国特許出願公開第１９６４８３４号明細書
【特許文献３】独国特許出願公開第２３０２５６４号明細書
【特許文献４】独国特許出願公開第２０５９５７０号明細書
【特許文献５】欧州特許出願公開第０５７１８２８号明細書
【発明の開示】
【発明が解決しようとする課題】
【００１０】
　したがって、本発明の目的は、工業的に簡便な方法で、容易に加工可能な、均一で非粘着性のＴＰＵを製造することができる、経済的に有利な連続的なプロセスを提供することである。
【００１１】
　驚くべきことに、この目的は、連続的な複数段階から成る製造方法によって達成することが可能となった。
【課題を解決するための手段】
【００１２】
　本発明は、＞３０ＭＰａの引張強さ（ＥＮ　ＩＳＯ　５２７−３に従って測定される）を有する、熱可塑的に加工可能なポリウレタンエラストマー（thermoplastically processable polyurethane elastomer；ＴＰＵ）を連続的に製造する複数段階から成る方法（またはマルチステージ・プロセス）を提供する。本発明は、
ａ）プレポリマーＩを、
　Ａ）少なくとも１つの有機ジイソシアネートを
　Ｂ）平均で１．８以上３．０以下のツェレウィチノフ活性水素原子、および４５０〜１００００の数平均分子量Ｍｎを有する、ポリオール１と
反応させることによって調製すること、
ｂ）ａ）で調製した当該プレポリマーＩを、
　Ｃ）ポリオール１と異なるポリオール２であって、平均で１．８以上３．０以下のツェレウィチノフ活性水素原子、および６０〜１００００の数平均分子量Ｍｎを有する、ポリオール２と
反応させ、それにより、プレポリマーIIを生成すること、
ｃ）高い剪断エネルギーで作動する（または高い剪断エネルギーが加えられた状態で作動する）高粘度反応器において、ｂ）で調製した当該プレポリマーIIを、
　Ｄ）平均で１．８以上３．０以下のツェレウィチノフ活性水素原子、および６０〜４００の数平均分子量Ｍｎを有する、鎖延長剤としての少なくとも１つの低分子量ポリオールまたはポリアミンと
完全に反応させること
を含み、
反応成分Ａ）、Ｂ）およびＣ）を基準として、ＮＣＯ対ＮＣＯ反応性基の合計の当量比（またはＮＣＯ：ＮＣＯ反応性基の合計である当量比もしくはＮＣＯ反応性基の合計に対するＮＣＯの当量比）が１．２：１〜１０：１であり、
工程ａ）〜ｃ）を、必要に応じてＦ）触媒の存在下で、必要に応じてＥ）ＴＰＵの全重量を基準として０〜２０重量％の別の補助物質および添加剤を添加して実施し、工程ａ）〜ｃ）の全ての反応成分の合計を基準として、ＮＣＯ基対ＮＣＯ反応性基の合計の全当量比が０．９：１〜１．２：１の範囲内にあるように実施する
方法を提供する。
【００１３】
　成分Ａ）として使用される適当な有機ジイソシアネートとして、例えば、脂肪族、脂環式、芳香脂肪族（araliphatic）、ヘテロ環式、および芳香族ジイソシアネートが挙げられ、それらは、例えば、Justus Liebigs Annalen der Chemie、５６２、第７５頁〜第１３６頁に説明されている。
【００１４】
　詳細に言及し得る具体的な例には、
　例えば、ヘキサメチレンジイソシアネートである、脂肪族ジイソシアネート；
　例えば、イソホロンジイソシアネート、1,4-シクロヘキサンジイソシアネート、1-メチル-2,4-、および2,6-シクロへキサンジイソシアネートならびにそれらの異性体混合物、，4,4'-、2,4'-および2,2'-ジシクロヘキシルメタンジイソシアネートならびにそれらの異性体混合物である、脂環式ジイソシアネート；ならびに
　例えば、2,4-トリレンジイソシアネート、2,4-および2,6-トリレンジイソシアネートの混合物、4,4'-ジフェニルメタンジイソシアネート、2,4'-ジフェニルメタンジイソシアネート、および2,2'-ジフェニルメタンジイソシアネート、2,4'-ジフェニルメタンジイソシアネートおよび4,4'-ジフェニルメタンジイソシアネートの混合物、ウレタン−変性液状4,4'-ジフェニルメタンジイソシアネートおよび／または2,4'-ジフェニルメタンジイソシアネート、4,4'-ジイソシアナト-1,2-ジフェニルエタン、ならびに1,5-ナフチレンジイソシアネートである芳香族ジイソシアネート
が含まれる。4,4'-ジフェニルメタンジイソシアネートの割合が９６重量％以上であるジフェニルメタンジイソシアネート異性体混合物が好ましく用いられ、4,4'-ジフェニルメタンジイソシアネートおよび1,5-ナフチレンジイソシアネートが特に用いられる。前記で挙げたジイソシアネートは、単独で又は互いの混合物の形態で使用することができる。それらはまた、１５モル％までの（ジイソシアネートの合計に関して計算される）ポリイソシアネートとともに用いることができるものの、ポリイソシアネートは、多くても熱可塑的に加工可能な生成物が形成される量で添加され得る。そのようなポリイソシアネートの例は、トリフェニルメタン-4,4,4"-トリイソシアネートおよびポリフェニルポリメチレンポリイソシアネートである。
【００１５】
　本発明において、成分Ｂ）として使用されるのに適した化合物として、好ましくは、ポリエステルポリオール、ポリエーテルポリオール、もしくはポリカーボネートポリオール、または窒素、リン、硫黄および／もしくはケイ素原子を含むポリオール、またはこれらの混合物が挙げられる。ヘテロ原子を含むポリオールの中で、ホスフェート、ホスホネートおよびホスフィンオキシドを含むポリオールが特に好ましい。
【００１６】
　１分子あたり平均約１．８〜約３．０のツェレウィチノフ活性水素原子、好ましくは約１．８〜２．２のツェレウィチノフ活性水素を有し、４５０〜１００，０００ｇ／モルの分子量を有する、ヒドロキシル基が末端に位置する線状（または直鎖）ポリオールが、成分Ｂ）（即ち、ポリオール１）として好ましく用いられる。これらの線状ポリオールは、それらを生成した結果として、少量の非線状化合物をしばしば含む。したがって、これらはまた、「実質的に線状のポリオール」としばしば称される。
【００１７】
　本発明の成分Ｂ）に適したポリエーテルジオールは、例えば、アルキレン基中に２〜４の炭素原子を有する１または複数のアルキレンオキシドを、結合した形態の２個の活性水素原子を含む出発分子と反応させることによって好ましく調製できる。言及し得るアルキレンオキシドは、例えば、エチレンオキシド、1,2-プロピレンオキシド、エピクロロヒドリン、1,2-ブチレンオキシドおよび2,3-ブチレンオキシドである。エチレンオキシド、プロピレンオキシド、および1,2-プロピレンオキシドとエチレンオキシドとの混合物が、好ましく用いられる。アルキレンオキシドは、単独で、連続して交互に、または混合物として使用してよい。可能な出発分子は、例えば、水、例えばＮ−アルキルジエタノールアミン（例えばＮ−メチルジエタノールアミン）を包含するアミノアルコール；ならびに、例えば、エチレングリコール、1,3-プロピレングリコール、1,4-ブタンジオール、および1,6-へキサンジオールのようなジオールである。出発分子の混合物もまた、必要に応じて使用することができる。適当なポリエーテルポリオールにはまた、ヒドロキシル基を含むテトラヒドロフランの重合生成物が含まれる。三官能ポリエーテルを、二官能ポリエーテルの重量を基準として０〜３０重量％の量で使用することも可能である。使用される三官能ポリエーテルの量は、熱可塑的に加工可能な生成物をなお生じさせる量に制限される。本発明において、実質的に線状のポリエーテルジオールは、好ましくは４５０〜５０００ｇ／モルの（数平均）分子量を有する。それらは、単独で、または互いの混合物の形態で使用することができる。
【００１８】
　本発明において成分Ｂ）として使用される適当なポリエステルジオールは、例えば、２〜１２個、好ましくは４〜６個の炭素原子を有するジカルボン酸と多価アルコールとから調製できる。適当なジカルボン酸は、例えば、コハク酸、グルタル酸、アジピン酸、スベリン酸、アゼライン酸、およびセバシン酸のような脂肪族ジカルボン酸；ならびに、フタル酸、イソフタル酸およびテレフタル酸のような芳香族ジカルボン酸である。ジカルボン酸は、単独で、または混合物として、例えば、コハク酸−グルタル酸−アジピン酸の混合物の形態で使用できる。ポリエステルジオールの調製に際して、適切な場合には、ジカルボン酸の代わりに、対応するジカルボン酸誘導体、例えば、アルコール基に１〜４個の炭素原子を有するカルボン酸ジエステル、無水カルボン酸、またはカルボン酸塩化物を使用することが好都合であり得る。適当な多価アルコールの例は、２〜１０個、好ましくは２〜６個の炭素原子を有するグリコールであり、例えば、エチレングリコール、ジエチレングリコール、1,4-ブタンジオール、1,5-ペンタンジオール、1,6-へキサンジオール、1,10-デカンジオール、2,2-ジメチル-1,3-プロパンジオール、1,3-プロパンジオール、およびジプロピレングリコールである。多価アルコールは、要求される性質に応じて、単独で、または場合により互いの混合物として使用することができる。成分Ｂ）として使用するのに適している化合物はまた、炭酸と上述したジオール、特に４〜６個の炭素原子を有するジオール（例えば、1,4-ブタンジオールおよび／または1,6-へキサンジオール）とのエステル、ω−ヒドロキシカルボン酸（例えば、ω−ヒドロキシカプロン酸）の縮合生成物、ならびに好ましくはラクトン（例えば、場合により置換されたω−カプロラクトン）の重合生成物である。好ましく使用されるポリエステルジオールは、エタンジオールポリアジペート、1,4-ブタンジオールポリアジペート、エタンジオール-1,4-ブタンジオールポリアジペート、1,6-へキサンジオール-ネオペンチルグリコールポリアジペート、1,6-へキサンジオール-1,4-ブタンジオールポリアジペートおよびポリカプロラクトンである。これらのポリエステルジオールは、好ましくは４５０〜５０００ｇ／モルの（数平均）分子量を有し、単独で、または互いの混合物の形態で使用され得る。
【００１９】
　１分子あたり平均１．８〜３．０のツェレウィチノフ活性水素原子を有し、６０〜１０，０００ｇ／モルの分子量を有する、ヒドロキシル基が末端に位置する線状（または直鎖）ポリオールはまた、本発明に従って、成分Ｃ）（ポリオール２）として使用される。成分Ｂ）として適しているものとして説明した上述の化合物は、ポリオール２がポリオール１とは異なることを条件として、使用され得る。
【００２０】
　１００〜５，０００ｇ／モルの（数平均）分子量を有し、１分子あたり平均１．８〜２．２のツェレウィチノフ活性水素原子を有する、ポリエステルポリオール、ポリエーテルポリオールおよびポリカーボネートポリオール、またはこれらの化合物の混合物は、ポリオール２）として特に好ましい。
【００２１】
　例えば、窒素、リン、ケイ素、または硫黄を含むポリオールのような、ヘテロ原子を含む特定のポリオールもまた、好ましく使用することができる。１００〜５，０００ｇ／モルの分子量を有し、１分子あたり平均１．８〜２．２のツェレウィチノフ活性水素原子を有する、ホスフェート、ホスホネートまたはホスフィンオキシドを含むポリオールが、特に好ましい。
【００２２】
　ホスフェートとして好ましく用いられる化合物は、一般式（Ｉ）に相当するものである。
【化１】
2004076013.tif 000002
【００２３】
　式中、Ｒ１およびＲ２は、同一であっても、あるいは異なっていてもよく、各々は独立して水素原子、１〜２４の炭素原子を有する分岐した若しくは分岐していないアルキル基、６〜２０の炭素原子を有する置換もしくは非置換のアリール基、６〜３０の炭素原子を有する置換もしくは非置換のアラルキル基、または６〜３０の炭素原子を有する置換もしくは非置換のアルカリール（alkaryl）基を示し；
　Ｒ３、Ｒ４およびＲ５は、同一であっても、あるいは異なっていてもよく、各々は独立して、１〜２４の炭素原子を有する分岐した若しくは分岐していないアルキレン基、６〜２０の炭素原子を有する置換もしくは非置換のアリーレン基、６〜３０の炭素原子を有する置換もしくは非置換のアラルキレン（aralkylene）基、または６〜３０の炭素原子を有する置換もしくは非置換のアルカリーレン（alkarylene）基を示し；
　ｎは０〜１００の数を示す。
【００２４】
　ホスホネートとして好ましく用いられる化合物は、一般式（II）に相当するものである。
【化２】
2004076013.tif 000003
【００２５】
　式中、Ｒ１およびＲ２は、同一であっても、あるいは異なっていてもよく、各々は独立して１〜２４の炭素原子を有する分岐した若しくは分岐していないアルキレン基、６〜２０の炭素原子を有する置換もしくは非置換のアリーレン基、６〜３０の炭素原子を有する置換もしくは非置換のアラルキレン（aralkylene）基、または６〜３０の炭素原子を有する置換もしくは非置換のアルカリーレン（alkarylene）基を示し；
　Ｒ３は、水素原子、１〜２４の炭素原子を有する分岐した若しくは分岐していないアルキル基、６〜２０の炭素原子を有する置換もしくは非置換のアリール基、６〜３０の炭素原子を有する置換もしくは非置換のアラルキル基、または６〜３０の炭素原子を有する置換もしくは非置換のアルカリール（alkaryl）基を示し；
　ｘおよびｙはそれぞれ独立して１〜５０の数を示し、好ましくは２〜４０である。
【００２６】
　ホスホネートとして好ましく用いられ得る化合物はまた、一般式（III）に相当するものである。
【化３】
2004076013.tif 000004
【００２７】
　式中、Ｒ１およびＲ２は、同一であっても、あるいは異なっていてもよく、各々は独立して水素原子、１〜２４の炭素原子を有する分岐した若しくは分岐していないアルキル基、６〜２０の炭素原子を有する置換もしくは非置換のアリール基、６〜３０の炭素原子を有する置換もしくは非置換のアラルキル基、または６〜３０の炭素原子を有する置換もしくは非置換のアルカリール（alkaryl）基を示し；
　Ｒ３は、１〜２４の炭素原子を有する分岐した若しくは分岐していないアルキレン基、６〜２０の炭素原子を有する置換もしくは非置換のアリーレン基、６〜３０の炭素原子を有する置換もしくは非置換のアラルキレン（aralkylene）基、または６〜３０の炭素原子を有する置換もしくは非置換のアルカリーレン基（alkarylene）を示し、
　Ｒ４およびＲ５は、同一であっても、あるいは異なっていてもよく、各々は独立して、１〜２４の炭素原子を有する分岐した若しくは分岐していないアルキレン基、６〜２０の炭素原子を有する置換もしくは非置換のアリーレン基、６〜３０の炭素原子を有する置換もしくは非置換のアラルキレン（aralkylene）基、または６〜３０の炭素原子を有する置換もしくは非置換のアルカリーレン（alkarylene）基を示す。
【００２８】
　ホスフィンオキシドとして好ましく使用される化合物は、一般式（IV）に相当するものである。
【化４】
2004076013.tif 000005
【００２９】
　式中、Ｒ１は、水素原子、１〜２４の炭素原子を有する分岐した若しくは分岐していないアルキル基、６〜２０の炭素原子を有する置換もしくは非置換のアリール基、６〜３０の炭素原子を有する置換もしくは非置換のアラルキル基、または６〜３０の炭素原子を有する置換もしくは非置換のアルカリール（alkaryl）基を示し；
　Ｒ２およびＲ３は、同一であっても、あるいは異なっていてもよく、各々は独立して１〜２４の炭素原子を有する分岐した若しくは分岐していないアルキレン基、６〜２０の炭素原子を有する置換もしくは非置換のアリーレン基、６〜３０の炭素原子を有する置換もしくは非置換のアラルキレン（aralkylene）基、または６〜３０の炭素原子を有する置換もしくは非置換のアルカリーレン（alkarylene）基を示す。
【００３０】
　本発明において用いられる成分Ｄ）として使用するのに適した鎖延長剤は、１分子あたり平均１．８〜３．０のツェレウィチノフ活性水素原子を有し、６０〜４００ｇ／モルの（数平均）分子量を有する、低分子量のポリオールまたはポリアミンである。これらの低分子量化合物は、好ましくは、２〜１４の炭素原子を有する脂肪族ジオール、例えば、エタンジオール、1,6-ヘキサンジオール、ジエチレングリコール、ジプロピレングリコール、および、特には1,4-ブタンジオールである。しかしながら、テレフタル酸と２〜４個の炭素原子を有するグリコールとのジエステル（例えば、テレフタル酸ビスエチレングリコールまたはテレフタル酸ビス-1,4-ブタンジオール）、ヒドロキノンのヒドロキシアルキレンエーテル（例えば1,4-ジ（β−ヒドロキシエチル）ヒドロキノン）、およびエトキシル化ビスフェノール（例えば、1,4-ジ（β−ヒドロキシエチル）ビスフェノールＡ；（環状）脂肪族ジアミン（例えばイソホロンジアミン、エチレンジアミン、1,2-プロピレンジアミン、1,3-プロピレンジアミン、Ｎ−メチルプロピレン-1,3-ジアミン、およびＮ，Ｎ'−ジメチル-エチレンジアミン；ならびに芳香族ジアミン、例えば2,4-トリレンジアミンおよび2,6-トリレンジアミン、3,5-ジエチル-2,4-トリレンジアミン、または3,5-ジエチル-2,6-トリレンジアミン、および、１級モノ−、ジ−、トリ−および／またはテトラアルキル置換4,4'-ジアミノジフェニルメタンもまた、適している。上述の鎖延長剤の混合物もまた用いることができる。加えて、比較的少量のトリオールをも加えることができる。
【００３１】
　少なくとも理論的には、ポリオール２および鎖延長剤として、同じ化合物を使用することが可能であるが、これらの化合物は実際の使用においては異なっている。
【００３２】
　さらに、常套の一官能化合物を、例えば、鎖停止剤としてまたは離型剤として、少量で使用してもよい。言及しうる例は、アルコール（例えばオクタノールおよびステアリルアルコール）、またはアミン（例えばブチルアミンおよびステアリルアミン）である。
【００３３】
　本発明のＴＰＵを調製するために、構成（またはビルダー）成分が、必要に応じて触媒、補助物質および／または添加剤の存在下で、Ａ）に由来するＮＣＯ対ＮＣＯ反応性基、特に低分子量化合物Ｄ）、ポリオールＢ）およびＣ）のＯＨ（および／またはＮＨ）基の合計の当量比（またはＮＣＯ基：ＮＣＯ反応性基の合計）が、０．９：１．０〜１．２：１．０、好ましくは０．９５：１．０〜１．１０：１．０となるような量で反応させられることが好ましい。
【００３４】
　本発明において成分Ｆ）として使用するのに適当な触媒には、従来技術で公知の常套の四級アミン触媒がある。適当な触媒の例として、四級アミン化合物、例えば、トリエチルアミン、ジメチルシクロヘキシルアミン、Ｎ−メチルモルホリン、Ｎ，Ｎ’−ジメチルピペラジン、２−（ジメチルアミノエトキシ）エタノール、ジアザビシクロ−（２，２，２）−オクタン等、ならびに、特には有機金属化合物、例えば、チタン酸エステル、鉄化合物またはスズ化合物、例えば、錫ジアセテート、錫ジオクトエート、錫ジラウレート、または脂肪族カルボン酸の錫ジアルキル塩、例えば、ジブチル錫ジアセテートまたはジブチル錫ジラウレート等がある。好ましい触媒は有機金属化合物、特にチタン酸エステルならびに鉄および／または錫の化合物である。
【００３５】
　ＴＰＵ成分および触媒に加えて、補助物質および／または添加剤（本明細書では成分Ｅ）と称される）が、ＴＰＵの全重量を基準として２０重量％までの量で存在してよい。これらの補助物質および／または添加剤は、ＴＰＵ成分の１つに溶解することができ、好ましくは成分Ｂ）に溶解することができ、あるいは、それらは、必要に応じて、反応が起った後に、後に続く混合ユニット（例えば押出機）の中に計量して供給してよい。
【００３６】
　これらの補助物質および／または添加剤の言及し得る例として、潤滑剤（例えば、脂肪酸エステル、それらの金属セッケン、脂肪酸アミド、脂肪酸エステルアミド、およびシリコーン化合物）、粘着防止剤、反応抑制剤、加水分解防止剤、光安定剤、熱安定剤、変色防止剤、難燃剤、着色剤、顔料、無機および／または有機充填剤、ならびに補強剤が挙げられる。補強剤としては、特に、従来技術に従って調製され、サイズ剤を付与し得る繊維状の補強材、例えば、無機繊維がある。前述の補助物質および添加剤に関するさらなる詳細は、技術文献、例えば、J.H. Saunders およびK. C. Frischによるモノグラフ「高分子物質（High Polymers）」、第XVI巻、ポリウレタン（Polyurethane）、part 1 and 2、Verlag Interscience Publishers 1962年および1964年、R. GaechterおよびH. Muellerによる「合成物質−添加剤ポケット版（Taschenbuch fuer Kunststoff-Additive）」（Hanser Verlag、ミュンヘン、1990）、または独国特許出願公開明細書（ＤＥ−Ａ）２９０１７７４号に記載されており、その開示事項は引用により本明細書に組み込まれる。
【００３７】
　ＴＰＵに組み込まれ得る更なる添加剤は、熱可塑性樹脂、例えば、ポリカーボネートおよびアクリロニトリル／ブタジエン／スチレンターポリマー、ならびに特にＡＢＳである。他のエラストマー、例えば、ゴム、エチレン／ビニルアセテートコポリマー、スチレン／ブタジエンコポリマーおよび他のＴＰＵもまた、使用することができる。更に、市販の可塑剤、例えば、ホスフェート、フタレート、アジペート、セバケートおよびアルキルスルホン酸エステルもまた、組み込みに適している。
【００３８】
　本発明の製造方法は、好ましくは下記のように実施される。
　工程ａ）において成分Ａ）およびＢ）は、それらの溶融温度よりも高い温度、好ましくは５０〜２２０℃にて、連続的に混合され、反応させられてプレポリマーＩを生成する。この段階は、好ましくは混合ユニットにおいて、高い剪断エネルギーでもって実施される。例えば、ミキシング・ヘッドまたは高速の管状ミキサー、ノズルもしくはスタティック・ミキサーを使用することができる。使用できるスタティック・ミキサー（または静的ミキサー）としては、Chem.-Ing. Techn. 52，no. 4、第２８５頁〜第２９１頁、および「合成物質およびゴム生成物の混合（Mischen von Kunststoff und Kautschkprodukten）」（VDI-Verlag、デュッセルドルフ、1993）に開示されているものがあり、その開示事項は引用により本明細書に組み込まれる。スルザー（Sulzer）のＳＭＸスタティック・ミキサーを例示することができる。
【００３９】
　別の態様において、チューブを反応のための反応器として使用することもできる。
【００４０】
　工程ａ）においてプレポリマーＩを形成する反応は、（ポリオールＩに関して）実質的に完全な転換に至るものであることを要する。好ましくは、使用されるポリオールの８５モル％以上が、この段階で反応させられるべきである。反応温度は、１００℃よりも高くなければならず、好ましくは１２０℃〜２５０℃である。連続的にプロセスを行うために、反応器の容積は、反応温度とスループットとの相互作用において、必要とされる転換が確実になされる（または確保される）ようなものとする。
【００４１】
　好ましくは、工程ｂ）において、溶融温度よりも高い温度に予め加熱した成分Ｂ）（即ち、ポリオール２）を、プレポリマーＩ中に、高い剪断エネルギーでもって連続的に混合し、当該混合物を、プレポリマーIIを生成するように反応させる。上述の反応器は、この段階に関しても使用することができる。この段階に関しては、段階ａ）から独立した反応器が好ましく使用される。
【００４２】
　更に、工程ｂ）に関して、反応器の容積は、反応温度とスループットとの相互作用において、用いられるポリオール２の量の８５モル％以上が転換されることが確保されるようなものとする。
【００４３】
　特定の態様において、この段階はまた、多軸スクリュー押出機（例えば、二軸スクリュー押出機ＺＳＫ）の最初の部分において実施することができる。
【００４４】
　工程ａ）およびｂ）の全ての反応成分、即ち、成分Ａ）、Ｂ）およびＣ）を合わせて、ＮＣＯ基対ＮＣＯ反応性基の合計の当量比が、好ましくは１．２：１〜１０：１となるようにする。
【００４５】
　工程ｃ）において、プレポリマーIIは、好ましくは、鎖延長剤としての低分子量ポリオールまたはポリアミンと連続的に混合されて、高粘度反応器においてＴＰＵを生成するために反応させられる。
【００４６】
　成分Ｄ）である鎖延長剤は、好ましくは、高剪断エネルギーでもって作動する混合ユニットを使用して、混入される。言及され得るそのようなユニットの例としては、ミキシング・ヘッド、スタティック・ミキサー、ノズルもしくは多軸スクリュー押出機が挙げられる。この段階の成分の混合および反応は、好ましくは工程ｂ）の後に、多軸スクリュー押出機（例えば、二軸スクリュー・ニーダーＺＳＫ）において実施される。
【００４７】
　反応工程ｃ）は、好ましくは、工程ａ）およびｂ）で用いた反応器とは異なる反応器（異なる種類の反応器）で実施される。
【００４８】
　押出機のハウジングの温度は、反応成分が完全に転換され、且つ上述の補助物質または任意の成分の考えられ得る組み込みが、生成物を可能な限り最も高度に保護して、実施され得るように選択される。
【００４９】
　押出機の終端にて、生成物が造粒される。容易に加工できるグラニュールが得られる。　
【００５０】
　本発明の方法により調製されるＴＰＵは、射出成形品および均質な押出品に加工することができる。
【００５１】
　本発明は、下記の実施例によって、より詳細に説明される。
【実施例】
【００５２】
　下記の配合を、実施例において使用した。
【表１】
2004076013.tif 000006
Terathane（登録商標）1000：数平均分子量Ｍｎが１０００ｇ／モルであるポリエーテル；デュポン・ドゥ・ヌムール（Du Pont de Nemours）の市販品。
イソシアネート：ジフェニルメタン−4,4'−ジイソシアネート、バイエル社（Bayer AG）から市販されている。
Exolit（登録商標）ＯＰ560：数平均分子量Ｍｎが３００であるジオール−ホスホネートをベースとする難燃剤、クラリアント社（Clariant GmbH）から市販されている。
Irganox（登録商標）1010：テトラキス（メチレン−（3,5-ジ−tert−ブチル−４−ヒドロキシシンナメート））メタン、チバ・スペシャリティー・ケミカルズ社（Ciba Specialty Chemicals Inc.）から市販されている。
Licowax（登録商標）Ｃ：エチレンビスステアリルアミド、クラリアントから市販されている。
【００５３】
　実施例１（比較）：
　（ＺＳＫワンショット・プロセス）
　触媒として錫ジオクトエート（dioctoate）を溶解したポリオール１を２００℃に加熱し、ギアポンプを用いてＺＳＫ５３（Werner／Pfleidererの二軸スクリュー押出機）の第１ハウジングに連続的に計量供給した。
【００５４】
　ブタン−1,4−ジオール（６０℃）と予め混合したポリオール２と、4,4'−ジフェニルメタンジイソシアネート（Desmodur（登録商標）４４Ｍ）（６０℃）とLicowax（登録商標）Ｃとを、同じハウジング、即ち、ＺＳＫ５３の第１ハウジングに連続的に計量供給した。ＺＳＫは２２０〜２３０℃に加熱された（ハウジング１〜８）。最後の４個のハウジングは冷却した。スクリューの速度は２９０ｒｐｍであった。
【００５５】
　スクリューの終端で、ホットメルトがストランドとして取り出し、水浴で冷却し、造粒した。
【００５６】
　実施例２（比較）：
　（ＺＳＫプレポリマー計量供給プロセス）
　この試験は、ポリオール２とブタン−1,4−ジオールを、上述のようにＺＳＫのハウジング１ではなくハウジング７に計量供給したことを除いては、実施例１と同様にして実施した。
【００５７】
　実施例３（比較）：
　（二段階プロセス）
　この試験は、ポリオール１とＭＤＩとを、３ｘＤＮ２０（スルザー（Sulzer）のSMX）のスタティック・ミキサー・ゾーンのスタティック・ミキサー中に連続的に計量供給したことを除いては、実施例１と同様にして実施した。このスタティック・ミキサー・ゾーンは、ＺＳＫのハウジング１に直接的に通じていた。残りの成分は、実施例１と同様にして、混合および／または計量供給した。
【００５８】
　実施例４（本発明）：
　（複数段階プレポリマー計量供給プロセス）
　この試験は、ポリオール２の連続的な添加と反応とを、ＤＮ１８スタティック・ミキサーおよびチューブ（長さ−直径比：８０）から成る反応器で実施したことを除いては、実施例３と同様にして実施した。この反応器は、実施例３のスタティック・ミキサー・ゾーンの直後に取り付けられ、ＺＳＫのハウジング１に直接的に通じていた。残りの成分は、実施例３と同様にして、混合および／または計量供給した。
　製品の試験結果を表に示す。
【００５９】
　ＭＶＲ値（ＭＶＲ＝メルト・ボリューム・レート）の測定：
　グラニュールのＭＶＲ値は、ＩＳＯ１１３３に従って１０ｋｇの重量で測定した。
【００６０】
　射出成形物品の製造：
　実施例１〜４の各ＴＰＵグラニュールを、射出成形機Ｄ６０（Mannesmannの３２スクリュー）で溶融して（溶融温度約２３０℃）、シート（１２５ｍｍ×５０×２ｍｍ）に成形した。
【００６１】
　チューブ押出：
　実施例３および４の各ＴＰＵグラニュールを、一軸スクリュー押出機３０／２５Ｄ（BlabenderのPlasticorder PL 2000-6）にて溶融し（計量供給３kg／h；２３０℃〜１９５℃）、チューブ・ダイを経由させて押し出してチューブにした。
【００６２】
　室温での機械的試験：
　１００％伸びでのモジュラスおよび引裂強さを、射出成形した試験片について、ＤＩＮ５３４０５に従って測定した。
【００６３】
　耐炎特性の測定：
　耐炎特性をＵＬ９４Ｖに従って、試験片の厚さ３ｍｍにて測定した。（アンダーライターズラボラトリーズ（Underwriters Laboratoriesの安全規格「デバイスおよび器具のパーツ用のプラスチック材料の燃焼試験（Test for Flammability of Plastic Materials for Parts in Devices and Appliances）」（第１４頁以下、ノースブルック、1998）およびJ. Triotzschの「国際プラスチック燃焼性ハンドブック（International Plastics Flammability Handbook）」（第３４６頁以下、Hanser Verlag、ミュンヘン、1990）で説明されている。）
【００６４】
　この試験において、等級Ｖ０は不燃性のドリッピングを意味する。したがって、この等級を有する製品は耐炎性と称される。等級Ｖ２は、燃焼性ドリッピング、即ち、耐炎性が低いことを意味する。
【００６５】
【表２】
2004076013.tif 000007
【００６６】
　ワンショット・プロセス（実施例１）で調製したＴＰＵグラニュールは、粘着性を有し、燃焼試験の等級はＶ２にすぎなかった。グラニュールが粘着性を有すると、それらをさらに加工すること及び取り扱うこと（例えば、運搬、コンテナ等への移動）が困難となる。
【００６７】
　ＺＳＫプレポリマー・プロセスにより調製した生成物は、非常に粘着性が大きくて、それを加工することができなかった（実施例２）。
【００６８】
　２段階プレポリマー・プロセス（実施例３）で調製したＴＰＵ生成物もまた粘着性を有していた。加工により、不均質な押し出しチューブが得られた。
【００６９】
　他方、本発明に従って複数段階プロセスにより調製したグラニュール（実施例４）は、粘着性を有しておらず、優れたＴＰＵ特性を有するＴＰＵ物品（例えば押出しチューブ）に、非常に容易に加工することができた。
【００７０】
　本発明を、例示のために上記において詳細に説明したが、その詳細は例示のためだけのものであって、請求の範囲により制限され得ることを除いて、本発明の思想および範囲から逸脱しないで、当業者が変形例を作製し得ることが理解されるべきである。
【００７１】
　即ち、本発明は、第１の態様として、＞３０ＭＰａの引張強さ（ＥＮ　ＩＳＯ　５２７−３に従って測定される）を有する、熱可塑的に加工可能なポリウレタンエラストマー（ＴＰＵ）を連続的に製造する複数段階から成る方法であって、
ａ）プレポリマーＩを、
　Ａ）少なくとも１つの有機ジイソシアネートを
　Ｂ）平均で１．８以上３．０以下のツェレウィチノフ活性水素原子、および４５０〜１００００の数平均分子量Ｍｎを有する、ポリオール１と
反応させることによって調製すること、
ｂ）ａ）で調製した当該プレポリマーＩを、
　Ｃ）ポリオール１と異なるポリオール２であって、平均で１．８以上３．０以下のツェレウィチノフ活性水素原子、および６０〜１００００の数平均分子量Ｍｎを有する、ポリオール２と
反応させ、それにより、プレポリマーIIを生成することを含み、反応成分Ａ）、Ｂ）およびＣ）を基準として、ＮＣＯ対ＮＣＯ反応性基の合計の当量比（またはＮＣＯ：ＮＣＯ反応性基の合計である当量比）が１．２：１〜１０：１であり、さらに、
ｃ）高い剪断エネルギーで作動する高粘度反応器において、ｂ）で調製した当該プレポリマーIIを、
　Ｄ）平均で１．８以上３．０以下のツェレウィチノフ活性水素原子、および６０〜４００の数平均分子量Ｍｎを有する、鎖延長剤としての少なくとも１つの低分子量ポリオールまたはポリアミンと
完全に反応させること
を含み、
工程ａ）〜ｃ）を、必要に応じてＦ）触媒の存在下で、必要に応じてＥ）ＴＰＵの全重量を基準として０〜２０重量％の別の補助物質および添加剤を添加して実施し、工程ａ）〜ｃ）の全ての反応成分の合計を基準として、ＮＣＯ基対ＮＣＯ反応性基の合計の全当量比が０．９：１〜１．２：１の範囲内にある
方法を提供する。
【００７２】
　また、本発明は第２の態様として、上記第１の態様において、ポリオール１）である前記Ｂ）およびポリオール２である前記Ｃ）（ともにツェレウィチノフ活性水素原子を含む）が、（i）ポリエステルポリオール、（ii）ポリエーテルポリオール、（iii）ポリカーボネートポリオール、（iv）窒素、リン、硫黄および／もしくはケイ素原子を含むポリオール、ならびに（ｖ）それらの混合物から成る群から選択される方法を提供する。
【００７３】
　本発明は、第３の態様として、上記第１の態様において、ツェレウィチノフ活性水素原子を含む低分子量ポリオールである前記Ｄ）が、エチレングリコール、ブタンジオール、ヘキサンジオール、1,4-ジ-（β-ヒドロキシエチル）ヒドロキノン、または1,4-ジ-（β-ヒドロキシエチル）ビスフェノールＡを含んで成る方法を提供する。
【００７４】
　本発明は、第４の態様として、上記第１の態様において、有機ジイソシアネートである前記Ａ）が芳香族ジイソシアネートを含んで成る方法を提供する。
【００７５】
　本発明は、第５の態様として、上記第４の態様において、前記芳香族ジイソシアネートが、4,4'-ジフェニルメタンジイソシアネートを９６重量％以上の割合で有するジフェニルメタンジイソシアネート異性体混合物を含んで成る方法を提供する。
【００７６】
　本発明は、第６の態様として、上記第１の態様において、ツェレウィチノフ活性水素原子を含むポリオール２）である前記Ｃ）が、平均１．５以上２．５以下のツェレウィチノフ活性水素原子を有し、且つ１００〜５０００の数平均分子量Ｍｎを有する有機リン含有化合物を、ＴＰＵの全重量を基準として０．０１〜５０重量％の量で含んで成る方法を提供する。
【００７７】
　本発明は、第７の態様として、上記第１の態様において、工程ａ）およびｂ）が別個の反応器で実施される方法を提供する。
【００７８】
　本発明は、第８の態様として、上記第１の態様において、工程ｃ）が、工程ａ）およびｂ）から分離した（または独立した）反応器で実施される方法を提供する。
【００７９】
　本発明は、第９の態様として、上記第１の態様において、工程ｃ）が、多軸スクリュー押出機で実施される方法を提供する。